КАТАЛИЗАТОР, ПРЕДНАЗНАЧЕННЫЙ ДЛЯ ДЕГИДРИРОВАНИЯ АЛКИЛАРОМАТИЧЕСКОГО УГЛЕВОДОРОДА, И СПОСОБ ЕГО ПОЛУЧЕНИЯ

2
10
16
2
22
34
1. Катализатор, предназначенный для дегидрирования алкилароматического углеводорода, катализатор включает соединение, содержащее железо и калий, соединение, содержащее железо и калий, состоит из фазы KFeO и фазы KFeO,
где катализатор получают способом, включающим следующие стадии:
1) смешивание в сухом виде первой части источника калия с источником железа, источником церия, источником молибдена, источником кальция и порообразующим агентом с получением предшественника катализатора I;
2) растворение второй части источника калия в воде и добавление предшественника катализатора I с получением свежеприготовленного катализатора.
2. Катализатор, предназначенный для дегидрирования алкилароматического углеводорода, по п. 1, где соединение, содержащее железо и калий, обладает рентгенограммой, РГГ, представленной в приведенной ниже таблице:
предпочтительно, рентгенограмма дополнительно включает дифракционные пики, представленные в приведенной ниже таблице:
3. Катализатор, предназначенный для дегидрирования алкилароматического углеводорода, по любому из пп. 1 или 2, где стадия 2) включает: добавление второй части источника калия в форме по меньшей мере одного из следующих: гидроксид калия и карбонат калия, и/или
способ дополнительно включает следующую стадию:
3) проведение процедур замешивания во влажном виде, экструзии, формования, сушки и прокаливания свежеприготовленного катализатора, полученного на стадии 2).
2
10
16
2
22
34
2
3
4. Катализатор, предназначенный для дегидрирования алкилароматического углеводорода, по любому из пп. 1-3, где в соединении, содержащем железо и калий, отношение массы фазы KFeO к массе фазы KFeO находится в диапазоне от 1,1 до 3,3, предпочтительно в диапазоне от 1,2 до 2,0, и/или катализатор не содержит фазу α-FeO.
2
3
2
2
3
5. Катализатор, предназначенный для дегидрирования алкилароматического углеводорода, по любому из пп. 1-4, где катализатор включает следующие компоненты в количествах, указанных в массовых процентах: (а) от 65 до 80% FeO; (b) от 6 до 14% KO; (с) от 9 до 13,5% CeO; (d) от 0,5 до 5% МоО и (е) от 0,2 до 5% СаО.
6. Способ получения катализатора, предназначенного для дегидрирования алкилароматического углеводорода, способ включает следующие стадии:
1) смешивание в сухом виде первой части источника калия с источником железа, источником церия, источником молибдена, источником кальция и порообразующим агентом с получением предшественника катализатора I;
2) растворение второй части источника калия в воде и добавление предшественника катализатора I с получением свежеприготовленного катализатора,
2
3
2
2
3
2
3
катализатор включает следующие компоненты в количествах, указанных в массовых процентах: (а) от 65 до 80% FeO; (b) от 6 до 14% KO; (с) от 9 до 13,5% CeO; (d) от 0,5 до 5% MoO и (е) от 0,2 до 5% СаО; и катализатор не содержит свободную фазу α-FeO,
2
где количеством содержащегося KO является сумма массы первой части источника калия и массы второй части источника калия, которая означает полную массу необходимого количества источника калия, и масса первой части источника калия составляет от 60 до 90% от полной массы необходимого количества источника калия.
7. Способ получения катализатора, предназначенного для дегидрирования алкилароматического углеводорода, по п. 6, в котором стадия 1) включает: добавление источника железа в форме по меньшей мере одного из следующих: красный оксид железа и желтый оксид железа; добавление первой части источника калия в форме по меньшей мере одного из следующих: соль калия и гидроксид калия; добавление источника церия в форме соли церия; добавление источника молибдена в форме по меньшей мере одного из следующих: соль молибдена и оксид молибдена; и добавление источника кальция в форме по меньшей мере одного из следующих: соль кальция, оксид кальция и гидроксид кальция.
8. Способ получения катализатора, предназначенного для дегидрирования алкилароматического углеводорода, по п. 6 или 7, в котором стадия 2) включает: добавление второй части источника калия в форме по меньшей мере одного из следующих: гидроксид калия и карбонат калия, и/или
способ дополнительно включает следующую стадию:
3) проведение процедур замешивания во влажном виде, экструзии, формования, сушки и прокаливания свежеприготовленного катализатора, полученного на стадии 2).
9. Способ получения катализатора, предназначенного для дегидрирования алкилароматического углеводорода, по любому из пп. 6-8, в котором на стадии 3) температура сушки находится в диапазоне от 45 до 130°С и продолжительность сушки находится в диапазоне от 4 до 24 ч, и/или прокаливание проводят при температуре, равной от 200 до 400°С, в течение от 5 до 12 ч и затем при температуре, равной от 750 до 950°С, в течение от 3 до 8 ч.
2
10
16
2
22
34
10. Способ получения катализатора, предназначенного для дегидрирования алкилароматического углеводорода, по любому из пп. 6-9, в котором свежеприготовленный катализатор включает соединение, содержащее железо и калий, соединение, содержащее железо и калий, состоит из фазы KFeO и фазы KFeO, и/или
соединение, содержащее железо и калий, обладает рентгенограммой, РГГ, представленной в приведенной ниже таблице:
предпочтительно, если рентгенограмма дополнительно включает дифракционные пики, представленные в приведенной ниже таблице:
2
10
16
2
22
34
11. Способ получения катализатора, предназначенного для дегидрирования алкилароматического углеводорода, по п. 10, где в соединении, содержащем железо и калий, отношение массы фазы KFeO к массе фазы KFeO находится в диапазоне от 1,1 до 3,3, предпочтительно в диапазоне от 1,2 до 2,0.
12. Применение катализатора по любому из пп. 1-5 или катализатора, полученного в соответствии с способом по любому из пп. 7-11, для получения алкенилароматических углеводородов путем дегидрирования алкилароматических углеводородов.
13. Способ дегидрирования алкилароматического углеводорода включает стадию введения потока сырья, содержащего алкилароматический углеводород, во взаимодействие с катализатором по любому из пп. 1-5 или с катализатором, полученным в соответствии со способом по любому из пп. 5-11, с получением потока реагентов, содержащего алкенилароматический углеводород.
14. Способ дегидрирования алкилароматического углеводорода по п. 13, в котором алкилароматический углеводород включает по меньшей мере один из следующих: этилбензол, метилэтилбензол, диэтилбензол или полиалкилбензол.
15. Способ дегидрирования алкилароматического углеводорода по п. 13 или 14, в котором алкилароматическим углеводородом является диэтилбензол или этилбензол.